(57)【要約】【課題】穴あけが必要のない本質的に連続気泡であるＰＰ発泡体を提供する。【解決手段】少なくとも４ｍｍの平均気泡サイズをもつ気泡を有するポリマーブレンド物を含む本質的に連続気泡のポリマー発泡体であって、発泡体は少なくとも４０％の本質的連続気泡含量をもち、そしてポリマーブレンド物が：（ａ）高溶融張力のポリプロピレン；（ｂ）（ａ）の融点から１０℃以内の融点、（ａ）とは実質的に異なったメルトフローレートをもち、そして（ａ）と相溶性がある線状及び実質上線状のポリプロピレンから選択される第二のポリプロピレン；及び、所望により、（ｃ）（ａ）と相溶性のないエチレンポリマーからなり、（ａ）が（ａ）と（ｂ）の合計重量の６０ｗｔ％−９０ｗｔ％であることを特徴とする本質的に連続気泡のポリマー発泡体。【特許請求の範囲】
【請求項１】
少なくとも４ｍｍの平均気泡サイズをもつ気泡を有するポリマーブレンド物を本質的に含む本質的に連続気泡のポリマー発泡体であって、発泡体は少なくとも４０％のＡＳＴＭ  Ｄ２８５６−９４に従った本質的な連続気泡含量をもち、そしてポリマーブレンド物が本質的に：（ａ）高溶融張力のポリプロピレン；（ｂ）（ａ）の融点から１０℃以内の融点、（ａ）とは実質的に異なったメルトフローレート（ＡＳＴＭ  Ｄ−１２３８、条件Ｌ）をもち、そして（ａ）と相溶性がある線状及び実質上線状のポリプロピレンから選択される第二のポリプロピレン；及び、所望により、（ｃ）（ａ）と相溶性のないエチレンポリマーからなり、ポリマーブレンド物がポリマーブレンド物の重量基準で６０ｗｔ％以下の（ｃ）を含み；そして（ａ）が（ａ）と（ｂ）の合計重量の少なくとも６０ｗｔ％で９０ｗｔ％以下であることを特徴とする本質的に連続気泡のポリマー発泡体。
【請求項２】
（ａ）がポリプロピレンホモポリマーである請求項１記載の発泡体。
【請求項３】
（ｂ）がポリプロピレンホモポリマーである請求項１記載の発泡体。
【請求項４】
（ａ）がポリプロピレンホモポリマーである請求項３記載の発泡体。
【請求項５】
ポリマーブレンド物が成分（ｃ）を含む請求項１記載の発泡体。
【請求項６】
（ａ）がポリプロピレンホモポリマーである請求項５記載の発泡体。
【請求項７】
（ｂ）がポリプロピレンホモポリマーである請求項５記載の発泡体。
【請求項８】
（ａ）がポリプロピレンホモポリマーである請求項７記載の発泡体。
【請求項９】
（ｃ）が低密度ポリエチレンである請求項５記載の発泡体。
【請求項１０】
軟化したポリマーブレンド物に発泡剤を混合圧力において混合しそれから発泡性組成物を混合圧力よりも低い圧力に曝しそして発泡性組成物を膨張させて請求項１記載のポリマー発泡体とする発泡性組成物を発泡させることからなる方法であって、軟化したポリマーブレンド物が本質的に；（ａ）高溶融張力のポリプロピレン；（ｂ）（ａ）の融点から１０℃以内の融点、（ａ）とはかなり異なったメルトフローレート（ＡＳＴＭ  Ｄ−１２３８、条件Ｌ）をもち、そして（ａ）と相溶性がある線状及び実質上線状のポリプロピレンから選択される第二のポリプロピレン；及び、所望により、（ｃ）（ａ）と相溶性のないエチレンポリマーからなり、ポリマーブレンド物がポリマーブレンド物の重量基準で６０ｗｔ％以下の（ｃ）を含み；そして（ａ）が（ａ）と（ｂ）の合計重量の少なくとも６０ｗｔ％で９０ｗｔ％以下であることを特徴とする請求項１記載のポリマー発泡体の製造方法。
【請求項１１】
軟化したポリマーブレンド物と発泡剤から押出機内で発泡性ポリマー組成物を発泡させそれから押出機からダイを通して発泡性ポリマー組成物を押出機内より低い圧力の大気中に押し出すことからなる請求項１０記載の方法。
【請求項１２】
（ａ）がポリプロピレンホモポリマーである請求項１０記載の方法。
【請求項１３】
（ｂ）がポリプロピレンホモポリマーである請求項１０記載の方法。
【請求項１４】
（ａ）がポリプロピレンホモポリマーである請求項１３記載の方法。
【請求項１５】
ポリマーブレンド物が（ｃ）を含む請求項１０記載の方法。
【請求項１６】
（ａ）がポリプロピレンホモポリマーである請求項１５記載の方法。
【請求項１７】
（ｂ）がポリプロピレンホモポリマーである請求項１５記載の方法。
【請求項１８】
（ａ）がポリプロピレンホモポリマーである請求項１７記載の方法。
【請求項１９】
（ｃ）が低密度ポリエチレンである請求項１５記載の方法。
【請求項２０】
第一領域の音が発泡体を少なくとも部分的に通って第二領域に到達するように二つの領域の間に請求項１記載の発泡体を置く工程をもつことを特徴とする請求項１記載のポリマー発泡体の使用方法。
【発明の詳細な説明】
【技術分野】
【０００１】
本発明は、大きな（少なくとも１．５ｍｍ）平均気泡サイズをもつ本質的に連続気泡のポリプロピレン系ポリマー発泡体、そのようなポリマー発泡体の製造方法及びそのようなポリマー発泡体の使用方法に関する。
【背景技術】
【０００２】
大きな平均気泡サイズ（即ち、少なくとも１．５ｍｍの平均気泡サイズ）をもつ発泡体は、ろ過や吸音材のような用途において望ましいものである。これらの同じ用途においては連続気泡発泡体に利点がある。しばしば、これらの用途ではさらにポリプロピレン（ＰＰ）発泡体に備わった熱安定性の恩恵を受け、熱流体のろ過又は暑い場所（例えば、エンジンルーム）での吸音を可能にする。
【０００３】
ＰＰ発泡体は、その熱安定性、押し出しプロセスによって容易に製造できる製造容易性、及びリサイクル性のために望ましい。しかしながら、大きな平均気泡サイズをもちそして本質的に連続気泡をもつＰＰ発泡体の製造は難しく挑戦的である。発泡体は、発泡体が発泡過程で膨張して連続気泡になったとき、“本質的に連続気泡”と称し、例えば、機械的穴あけ工程でその形になったものとは区別される。
【０００４】
特許文献１は、少なくとも３５ｗｔ％の高溶融張力（ＨＭＳ）ＰＰと６５ｗｔ％以下のフリーラジカル重合したエチレンポリマーとの組み合わせから製造された大きな気泡サイズをもつポリオレフィン発泡体を開示している。しかしながら、特許文献１は独立気泡発泡体を製造しそれから連続発泡体性状を達成するために穴あけする方法を教示している。
【０００５】
特許文献２は、１ｍｍより大きい気泡サイズをもつ連続気泡のＰＰ発泡体を含む連続気泡のポリオレフィン発泡体を開示しているが、しかし少なくとも１０℃の融点差をもつポリオレフィンをブレンドする必要がある。
【０００６】
特許文献２の技術で得られるものよりも大きな気泡サイズをもつＰＰ発泡体を含むためには先行技術のＰＰ発泡体を超えることが望ましい。穴あけが必要のない本質的に連続気泡であるＰＰ発泡体を得ることが望ましい。もし、ポリマーブレンドで成形した発泡体が少なくとも１０℃の融点差をもつポリマーを含む必要がないなら、それはさらに望ましいことである。少なくとも１０℃ダイ温度窓を超えて本質的に連続気泡であるＰＰ発泡体にブロー成形できるポリマー組成物はよりさらに望ましい。
【特許文献１】ＵＳＰ６，５９０，００６  Ｂ２
【特許文献２】ＵＳＰ６，５４１，１０５
【発明の開示】
【発明が解決しようとする課題】
【０００７】
本発明の課題は、穴あけが必要のない本質的に連続気泡であるＰＰ発泡体を得ることであり、ポリマーブレンドで成形した発泡体が１０℃以上の融点差をもつポリマーを含む必要がなく、少なくとも１０℃のダイ温度差があっても本質的に連続気泡であるＰＰ発泡体に発泡できるポリマー組成物を提供することである。
【課題を解決するための手段】
【０００８】
本発明は、前述の望ましい性質の一つ以上に適合するＰＰ発泡体及びその製造法を提供することによって先行技術のＰＰ発泡体技術を上回る。
【０００９】
第一の観点においては、本発明は、少なくとも４ｍｍの平均気泡サイズをもつ気泡を有するポリマーブレンド物を本質的に含む本質的に連続気泡のポリマー発泡体であって、発泡体は本質的に少なくとも４０％のＡＳＴＭ  Ｄ２８５６−９４に従った気泡含量をもち、そしてポリマーブレンド物が本質的に：（ａ）高溶融張力のポリプロピレン；（ｂ）（ａ）の融点から１０℃以内の融点、（ａ）とはかなり異なったメルトフローレート（ＡＳＴＭ  Ｄ−１２３８、条件Ｌ）をもち、そして（ａ）と相溶性がある線状及び実質上線状のポリプロピレンから選択される第二のポリプロピレン；及び、所望により、（ｃ）（ａ）と相溶性のないエチレンポリマーからなり、ポリマーブレンド物がポリマーブレンド物の重量基準で６０ｗｔ％以下の（ｃ）を含み；そして（ａ）が（ａ）と（ｂ）の合計重量の少なくとも６０ｗｔ％で９０ｗｔ％以下であることを特徴とする本質的に連続気泡のポリマー発泡体である。
【００１０】
第二の観点においては、本発明は、軟化したポリマーブレンド物に発泡剤を混合圧力において混合しそれから発泡性組成物を混合圧力よりも低い圧力に曝しそして発泡性組成物を膨張させて請求項１記載のポリマー発泡体とする発泡性組成物を発泡させることからなる方法であって、軟化したポリマーブレンド物が本質的に；（ａ）高溶融張力のポリプロピレン；（ｂ）（ａ）の融点から１０℃以内の融点、（ａ）とはかなり異なったメルトフローレート（ＡＳＴＭ  Ｄ−１２３８、条件Ｌ）をもち、そして（ａ）と相溶性がある線状及び実質上線状のポリプロピレンから選択される第二のポリプロピレン；及び、所望により、（ｃ）（ａ）と相溶性のないエチレンポリマーからなり、ポリマーブレンド物がポリマーブレンド物の重量基準で６０ｗｔ％以下の（ｃ）を含み；そして（ａ）が（ａ）と（ｂ）の合計重量の少なくとも６０ｗｔ％で９０ｗｔ％以下であることを特徴とする請求項１記載のポリマー発泡体の製造方法である。
【００１１】
第三の観点においては、本発明は、第一領域の音が発泡体を少なくとも部分的に通って第二領域に到達するように二つの領域の間に請求項１記載の発泡体を置く工程からなる請求項１記載のポリマー発泡体の使用方法である。
【発明の効果】
【００１２】
本発明の発泡体は、例えば、吸音材料及びフィルター材料として有用である。
【００１３】
本発明の発泡体は、穴あけが必要のない本質的に連続気泡であるＰＰ発泡体であり、特に吸音性に優れている。
【発明を実施するための最良の形態】
【００１４】
本発明の発泡体及びその製造方法は、本質的には二つ、好ましくは三つの異なったポリマーを含むポリマーブレンド物から本質的になる。ここでは、“本質的になる”とは、記載されている組成物の合計重量基準で少なくとも９０ｗｔ％又はそれ以上から構成されていることを意味する。例えば、ポリマーブレンド物から本質的になる発泡体とは、ポリマーブレンド物が、合計発泡体重量の少なくとも９０ｗｔ％から構成されていることを意味する。同様に、二つ、好ましくは三つのポリマーが合計ポリマーブレンド物重量の少なくとも９０ｗｔ％から構成されている。
【００１５】
第一のポリマー（成分Ａ）は高溶融張力ポリプロピレン（ＨＭＳＰＰ）である。第二のポリマー（成分Ｂ）は、成分Ａとは異なりそして成分Ａの融点から１０℃以内の融点をもつ線状及び実質上線状のＰＰから選択される第二のＰＰである。理論によって拘束されるわけではないが、ＨＭＳＰＰは発泡膨張過程でのその張力硬化特性によって発泡過程での安定性を与え、一方線状又は実質上線状のＰＰはポリマーブレンド物の張力硬化特性を緩やかにするために、この特定のブレンド物は高い連続気泡含量をもつ大きな気泡をもつ発泡体を形成することが望ましい。本発明のポリマーブレンド物中の成分Ａと成分Ｂの濃度は成分ＡとＢの両方からの特性の良好な寄与を最適に達成する；即ち成分Ａは膨張の過程で気泡壁に安定性を与えて崩壊を防ぎ、一方成分Ｂは膨張性と気泡（孔）間に連続部を形成するために破壊できる壁中のサイトを与える。結果として、本発明のポリマーブレンド物は大きな気泡径と本質的に連続気泡構造をもつ発泡体を造り出すために十分に膨張できる。
【００１６】
成分Ａ及びＢ（  成分Ａ及びＢは集合して“ＰＰ成分”となる）のそれぞれは、ポリマーの重量で少なくとも５０ｗｔ％の重合したプロピレン単位を含むポリマーである。望ましくは、ＰＰ成分の片方又は両方が、ポリマー成分の重量基準で、８０ｗｔ％以上、好ましくは９０ｗｔ％以上、より好ましくは１００ｗｔ％（即ち、ＰＰホモポリマー）の重合したプロピレンである。成分Ａ、Ｂ又はＡとＢの両方はまた、エチレン、４から１０の炭素原子を含む（Ｃ４−１０
）１−オレフィン及び（Ｃ４−１０ ）ジエンから選択されるオレフィンとプロピレンとのランダム又はブロックコポリマー、又はプロピレンとエチレン及びＣ４−１０
α−オレフィンから選択される二つのモノマーとのランダムターポリマーであることができる。望ましくは、成分Ａ、Ｂ又はＡとＢの両方はアイソタクチックである。
【００１７】
成分Ａは高溶融張力ポリプロピレン（ＨＭＳＰＰ）であり、即ち、成分Ａは、高エネルギー電子ビームでの照射（ここでは参照として取り込まれている特許文献３を参照されたい）、アジド官能性シランでのカップリング（ここでは参照として取り込まれている特許文献４を参照されたい）を含む分岐方法によって、そして多官能性ビニルモノマーの存在下で過酸化水素と反応させることによって製造される分岐ポリマーである。ＨＭＳＰＰは、１より小さい、好ましくは０．９より小さいそして最も好ましくは０．４より小さい分岐指数をもつ。ＨＭＳＰＰは好ましくは少なくとも０．２の分岐指数をもつ。分岐指数はポリマー中の長鎖分岐の指標である（分岐指数を決定する方法としてはここでは参照として取り込まれている特許文献５の第３欄、６５行から第４欄、３０行を参照されたい）。
【００１８】
成分Ａは望ましくは、０．０１ｇ／１０分以上、好ましくは０．０５ｇ／１０分以上、より好ましくは０．１ｇ／１０分以上、よりさらに好ましくは０．５ｇ／１０分以上のメルトフローレート（ＭＦＲ）をもつ。成分Ａは望ましくは、１００ｇ／１０分以下、好ましくは５０ｇ／１０分以下、より好ましくは２０ｇ／１０分以下、よりさらに好ましくは１０ｇ／１０分以下のＭＦＲをもつ。０．０１ｇ／１０分以下のＭＦＲをもつＨＭＳＰＰ（成分Ａ）は粘凋で発泡しにくい傾向があり、一方１００ｇ／１０分より大きいＭＦＲをもつものはあまりに流れすぎて発泡しにくい傾向がある。ＭＦＲはＡＳＴＭ  Ｄ１２３８（条件Ｌ：２３０℃、２．１６ｋｇ荷重）で測定する。
【００１９】
成分Ｂは成分Ａと実質的に異なったＭＦＲをもち、これは成分Ｂが成分ＡのＭＦＲの半分以下又は成分ＡのＭＦＲの２倍以上のＭＦＲをもつことを意味する。もし、成分ＢのＭＦＲが成分ＡのＭＦＲと実質的に異ならない（即ち、そのＭＦＲがＨＭＳＰＰ成分のＭＦＲの０．５−２倍のＭＦＲのときは、ポリマーブレンド物は単独気泡に膨張する傾向がある。そのＭＦＲは成分Ａと同様にして測定される。成分Ａと同じ理由で、成分Ｂは０．０１ｇ／１０分より大きくそして１００ｇ／１０分より小さいＭＦＲをもつことが好ましい。
【００２０】
両方のＰＰ成分は望ましくは７センチニュートン（ｃＮ）以上、好ましくは１０ｃＮ以上、よりさらに好ましくは１５ｃＮ以上そして最も好ましくは２０ｃＮ以上の溶融張力をもつ。望ましくは、両方のＰＰ成分は６０ｃＮ以下、好ましくは４０ｃＮ以下の溶融張力をもつ。７ｃＮより小さい溶融張力をもつＰＰ成分は、ポリマーブレンド物を不安定にして発泡体に成形しにくくし、一方、６０ｃＮを越える溶融張力をもつＰＰ成分は、ポリマーブレンド物を発泡体に膨張させるのが難しくなる。溶融張力の測定は“チッソ法”に従って行う。チッソ法は、直径２．１ｍｍ、長さ４０ｍｍのキャピラリーから２３０℃で押し出したときの溶融ポリマー材料の糸（ストランド）にかかる張力（ｃＮ）を意味する。ポリマーの押し出しは、溶融張力試験機モデル２（東京精器製作所Ｋ．Ｋ）を使用して２０ｍｍ／分の押し出し速度と３．１４ｍｍ／分の巻き取り速度で行う。
【００２１】
成分Ａ及び成分Ｂはお互いに異なった溶融張力をもっていてもよいが、両方のＰＰ成分共に望ましくは１０ｃＮ以上、好ましくは２０ｃＮ以上そして６０ｃＮ以下、好ましくは５５ｃＮ以下の溶融張力をもつ。１０ｃＮより小さい溶融張力をもつポリマーは発泡が不安定で、一方、６０ｃＮより大きい溶融張力をもつポリマーは成形が難しい。溶融張力とは、ゲットフェルトレオテン溶融張力装置（ゲットフェルト社製）を使用して、直径２．１ｍｍ、長さ４．９ｍｍのキャピラリーダイから１９０℃で０．０３０ｍＬ／秒の速度で押し出し、そして一定の加速度で引っ張ったときの溶融ポリマー材料の糸にかかる張力を意味する。ポリマーの限界引っ張り張力、又は破壊時の張力がポリマーの溶融張力である。
【００２２】
成分Ａ及び成分Ｂはお互いに異なった溶融伸び値をもっていてもよいが、レオテン溶融張力装置で測定したとき、両方のＰＰ成分共に望ましくは少なくとも５０％、好ましくは１５０％以上、より好ましくは２００％以上の溶融伸びをもつ。もし、ＰＰ成分が５０％より小さい溶融伸び値をもつときは、発泡体に膨張しない。ＰＰ成分の好適な溶融伸び値には上限は知られていない。
【００２３】
成分Ａは望ましくは１．５以下、好ましくは１．２以下。そしてより好ましくは１．０以下のｔａｎδ値をもつ。成分Ａは一般的には０．５以上のｔａｎδ値をもつ。１．５より大きいｔａｎδ値をもつ。ポリマーは非常に粘凋で、加工工程で発泡体の崩壊を促進する傾向がある。ｔａｎδ値はｇ”／ｇ’の比で、ｇ”はポリマー溶融物の弾性ロスでありそしてｇ’は弾性蓄積である。ポリマーのｔａｎδ値は、２．５ｍｍ厚で２５ｍｍ直径のポリマーサンプルを１９０℃で機械分光計（例えば、レオメトリックモデルＲＭＳ−８００；レオメトリック社製）を使用し、１ラジアン／秒の振動数で発振させて測定する。
【００２４】
好適なＨＭＳＰＰポリマーの例としては、プロファックスＰＦ８１４（バッセルポリオレフィン社製、北米モンテル社の商標名）及びダプロイＷＤ１３０ＨＭＳ（デンマークのボレアリスＡ／Ｓ社製）がある。
【００２５】
成分Ｂは、成分Ａの融点から１０℃以内の融点をもつ線状又は実質上線状のＰＰポリマーから選択する。“線状ＰＰ”は長鎖分岐がなく分岐指数１をもつ。“実質上線状のＰＰ”は１，０００炭素原子当たり３までの、好ましくは１までの長鎖分岐を含む。典型的には、実質上線状のＰＰは１，０００炭素原子当たり０．０１以上、より典型的には０．０３以上の長鎖分岐を含む。実質上線状のＰＰは１より小さい分岐指数をもつ。本発明のポリマーブレンド物においては、成分Ｂは同じポリマーブレンド物中で成分Ａより大きな分岐指数をもつ。
【００２６】
成分Ｂは望ましくは成分Ａと“相溶性”であり、好ましくは“完全に相溶性”である。ポリマーの相溶性は示差操作熱量計（ＤＳＣ）で規定する。成分Ａと成分Ｂのブレンドサンプルを２３℃からサンプルが完全に溶融するまで加熱する。サンプル温度に対してサンプルの一定な温度上昇を１０℃／分に維持するのに必要な熱流束をプロットする。ポリマーは、もしそれらが“完全に相溶性”或いは“実質上相溶性”であれば“相溶性”である。
もしポリマーサンプル中のポリマー成分が“完全に相溶性”であれば、プロット上に一つのピークが存在ずる。ポリマーはその対応するピーク面積の重なりが少なくとも５０％であれば、“実質上相溶性”である。ポリマーは、もしそれらが“完全に相溶性なし”或いは“実質上相溶性なし”であれば“相溶性なし（混じり合わない）”である。ポリマーはそれぞれのポリマーに対応するピークがありそしてそのピークが重なり合わない（それらはベースライン補正される）ならば、“完全に相溶性なし”である。ポリマーはその対応するピーク面積の重なりが５０％以下であれば、“実質上相溶性なし”である。
【００２７】
好適な成分Ｂポリマーの例としては、プロファックス６８２３（バッセルポリオレフィン社製）及びＰＰ５Ｄ４５（アメリカのダウケミカル社製）がある。
【００２８】
成分Ａ及び成分Ｂは１０℃以内の差の融点をもち、結果として、発泡工程で効率的にブレンドされる。
【００２９】
ポリマーブレンド物中の成分Ａと成分Ｂの組み合わせは、成分Ａと成分Ｂの組み合わせ合計重量の６０ｗｔ％以上で９０ｗｔ％以下の成分Ａを含む。その組み合わせは７０ｗｔ％以上、さらには８０ｗｔ％以上の成分Ａを含むことができる。Ｗｔ％は、成分Ａと成分Ｂの組み合わせ合計重量の相対割合である。６０ｗｔ％より少ないＨＭＳＰＰを含むポリマーブレンド物は不安定でそして発泡時に崩壊する傾向がある。９０ｗｔ％より多い成分Ａを含むポリマーブレンド物は単独気泡となる傾向がある（連続気泡含量が２０％以下）。
【００３０】
第三のポリマー成分（成分Ｃ）、エチレンポリマー成分、は望ましいがしかしポリマーブレンド物に必須ではない。成分Ｃはポリマーブレンド物から造られる発泡体の吸音特性を高める。理論によって拘束される訳ではないが、発泡体壁内に成分Ｃが存在すると、その壁をより容易に振動させることができそして、それによって、ＰＰ成分のみから造られた壁よりも音エネルギーをより容易に吸収する。成分Ｃは成分Ａと“相溶性がない”、好ましくは“完全に相溶性がない”。相溶性はＰＰ成分のところで記載したＤＳＣ法を使用して規定する。
【００３１】
成分Ｃとして好適なポリマーはポリマーの重量で５０ｗｔ％より多い、好ましくは８０ｗｔ％より多い重合したエチレン単位を含む。成分Ｃとして好適なポリマーの例としては、低密度ポリエチレン（ＬＤＰＥ）、線状低密度ポリエチレン（ＬＬＤＰＥ）、高密度ポリエチレン（ＨＤＰＥ）、エチレン酢酸ビニルコポリマー（ＥＶＡ）、エチレン−エチルアクリレートコポリマー（ＥＥＡ）、及びエチレン−アクリル酸コポリマー（ＥＡＡ）を包含する。成分Ｃは一つ以上の好適なポリマーを含む。好ましくは、成分ＣはＬＤＰＥ、ＬＬＤＰＥ及びＨＤＰＥからなる群から選択される。最も好ましくは、成分ＣはＬＤＰＥである。
【００３２】
分岐エチレンポリマーは発泡体中の吸音効果を与えると共に成形過程で最適な発泡安定性を与えるために成分Ｃとして特に望ましい。分岐ポリマーは発泡を伴うポリマー膨張の過程で張力硬化を起こし、それがその発泡過程での気泡の安定性を高める。
【００３３】
望ましくは、成分Ｃは０．１ｇ／１０分以上、好ましくは０．２５ｇ／１０分以上、より好ましくは０．５ｇ／１０分以上そして１００ｇ／１０分以下、好ましくは５０ｇ／１０分以下、より好ましくは５ｇ／１０分以下のメルトインデックス、Ｉ２をもつ。Ｉ２はＡＳＴＭ  Ｄ−１２３８に従って１９０℃、２．１６ｋｇ荷重で測定する。０．１ｇ／１０分以下のＩ２をもつエチレンポリマーは非常に粘度が高く容易には発泡せず、一方１００ｇ／１０分より大きいＩ２をもつエチレンポリマーは安定な気泡を形成するのに十分な粘度をもたない。
【００３４】
成分Ｃはポリマーブレンド物中でポリマーブレンド物の合計重量基準で６０ｗｔ％以下、好ましくは５０ｗｔ％以下そしてより好ましくは４０ｗｔ％以下の量で存在する。６０ｗｔ％より多くの成分Ｃを含むポリマーブレンド物は加工過程で崩壊する不安定な気泡を形成する傾向がある。ポリマーブレンド物は成分Ｃを含まなくてもよく；それ故に、成分Ｃは所望によって使用する成分である。
【００３５】
成分Ｃとして好適なポリマーの例としては、ＬＤＰＥ６２０ｉ及びＬＤＰＥ３００Ｒ（共にダウケミカル社製）がある。
【００３６】
第一の観点においては、本発明は、本質的に成分Ａ、Ｂそして、所望により、Ｃのポリマーブレンド物からなるポリマー発泡体である。成分Ａ、Ｂ及びＣの相対割合は上述のポリマーブレンド物に対して記載されたとおりである。発泡体は４ｍｍ以上、好ましくは７ｍｍ以上の平均気泡サイズをもつ。発泡体は１０ｍｍ以上の平均気泡サイズをもつこともできる。発泡体は一般的には２０ｍｍより小さい平均気泡サイズをもつが、本発明の気泡サイズには上限は知られていない。平均気泡サイズはＡＳＴＭ  Ｄ３７５６に従って測定する。
【００３７】
本発明の発泡体は本質的に連続気泡であり、発泡体形成プロセスの過程で気泡間を貫通している孔を意味する。そのように、本発明の発泡体は発泡後に気泡構造をつなげるのになんらの追加の加工（例えば、穴あけ）を必要としない。本発明の本質的な連続気泡は穴あけした発泡体とは区別される。穴あけした発泡体は、少なくとも一つの気泡表面を含む二つ以上（少なくとも三つの気泡壁）を通る連続気泡の直線配列をもつ。連続気泡は本質的に同一サイズである。一般的には、穴あけした発泡体は、発泡体表面を削ること無しで二つの向かい合う第一発泡体表面を通って伸びる開口部通路の直線的配列をもつ。
【００３８】
これに対して、本質的な連続気泡は典型的には、二つ以上の気泡を通って伸びる連続開口部の直線的配列、特に本質的に同一サイズである開口部のそのような配列にはとらわれない。さらに、本質的な連続気泡は典型的には、発泡体表面を削ること無しで二つの向かい合う第一発泡体表面を通って伸びる開口部通路を形成する本質的に同一サイズの開口部の直線的配列の通路にはとらわれない。
【００３９】
本発明の発泡体は、４０％以上の、好ましくは６０％以上の、より好ましくは８０％以上の、よりさらに好ましくは９０％以上の連続気泡含量に対応する本質的に連続な気泡構造をもつ。本発明の発泡体は１００％以下の本質的に連続な気泡構造をもつ。連続気泡含量はＡＳＴＭ  Ｄ２８５６−９４、手順Ａに従って測定する。穴あけのような追加の加工方法は本発明の発泡体の連続気泡特性を修飾し又は高めるために好適である。穴あけのような方法は特に発泡体表面の皮を通る連続気泡特性を高めるために望ましい。
【００４０】
望ましくは、本発明の発泡体はリサイクル可能である。もし、発泡体が、同じ加工条件下で、再生加工ポリマーなしで製造された新しいポリマー発泡体と比較して新しいポリマー発泡体に目視的に検知可能な障害を起こさないで新しいポリマー発泡体中に再加工可能であるときに“リサイクル可能”という。理想的には、本発明の発泡体は、発泡体の性質に影響を与えずに、ポリマーブレンド物の重量基準で少なくとも２０ｗｔ％を新しいポリマー発泡体中に充填できる十分なリサイクル性がある。
【００４１】
本発明の発泡体は２０−２０，０００ヘルツ（Ｈｚ）、好ましくは５００−１０，０００Ｈｚ、より好ましくは２，０００−５，０００Ｈｚの範囲での音の吸収に有用である。
【００４２】
望ましくは、本発明の発泡体は、発泡体の皮がある無しに拘わらず、０．２以上、好ましくは０．３５以上、より好ましくは０．４以上のノイズ吸収係数（ＮＲＣ）をもつ。発泡体の皮とは削り取ることが可能な発泡体表面のポリマーフィルムのことである。ＮＲＣは２５０、５００、１０００、及び２０００ヘルツでの音吸収係数の算術平均である。音吸収係数はＡＳＴＭ  Ｅ−１０５０に従って、直径が２９ｍｍ及び１００ｍｍで厚みが２５ｍｍのサンプルを使用して測定する。この係数を測定するのに好適な装置としては、デンマークのブルーエルカジャエル（Ｂｒｕｅｌ  ａｎｄ  Ｋｊａｅｒ）Ａ／Ｓ社製のモデル４２０６アコースチックインピーダンスチューブ及びモデル３５５５信号解析器がある。
【００４３】
本発明の多くの発泡体はまた１３０℃以上、好ましくは１４０℃以上、より好ましくは１５０℃以上の熱変形温度をもつ。熱変形温度とは、発泡体がその温度に１時間以上曝されたときに少なくとも５体積％縮むときの温度を意味する。高い熱変形温度をもつことは、比較的高い使用温度（例えば、自動車のエンジンルーム）を要求される用途において望ましい。高い供用温度の用途は、最適な熱安定性を得るために成分Ａ及び成分ＢとしてＰＰホモポリマーをもつ発泡体が有利である。
【００４４】
第二の観点においては、本発明は、発泡剤と流動性のポリマー組成物を発泡させてそしてそれから発泡性組成物を発泡体に膨張させることによって第一の観点のポリマー発泡体を製造する方法である。成分Ａ、Ｂ、そして好ましくは（必須ではないが）成分Ｃを本質的に含むポリマーブレンド物を軟化させることによって流動性ポリマー組成物（即ち、軟化したポリマーブレンド物）を製造する。成分Ａ、Ｂ、及びＣの相対割合は、上述のポリマーブレンド物のところで記載したとおりである。流動性ポリマーに発泡剤を混合圧力で混合させることによって発泡性組成物を調製する。発泡性組成物を混合圧力よりも低い圧力に曝すと発泡性組成物は発泡体に膨張する。熟練した当業者にとっては、これはポリマー発泡体の製造法の一般的な方法であって如何なる多くの公知の方法でも採用可能であることは自明であろう。
【００４５】
押し出しプロセスが最も望ましい。押し出しプロセスにおいては、ポリマー成分（成分Ａ、ＢそしてときによりＣ）を、各ポリマーを軟化させるのに十分な温度で押出機に供給する。流動性ポリマー組成物を発泡させるために、ポリマー成分を混合する。ブレンドした組成物に混合圧力で発泡剤を添加して発泡性組成物を発泡させる。発泡性組成物をダイ温度、ダイ圧力でダイを通して、ダイ圧力よりも低い圧力ゾーンに押し出す。好ましくは、発泡性組成物のためのポリマーブレンド物からなるポリマー成分の全てを軟化させるのに必要な最低温度の３０℃以内のダイ温度でダイを維持する。流動性組成物中でポリマー成分の全てを軟化させるのに必要な最低温度は、発泡性組成物中の最高融点成分の結晶化融点（Ｔｍ）か、又は最も高いガラス転移温度をもつ発泡性組成物中のポリマー成分のガラス転移温度（Ｔｇ）のいずれか高い方である。望ましくは、ダイ温度を１６５℃以下に保てば、発泡剤はポリマーの膨張の寄与なしで軟化したポリマーブレンド物を通って急速に浸透する傾向がある。
【００４６】
本発明の利点の一つは、ポリマーブレンド物が、４ｍｍ以上の平均気泡サイズをもつ本質的に連続な気泡（連続気泡含量が２０％より大きい）を造り出すことが、押し出しプロセスの過程で可能なダイ温度範囲である広いダイ温度窓を可能にする点である。一般に、ダイ温度窓は８℃以上であり、そして１０℃以上、さらに１５℃以上も可能である。
【００４７】
流動性ポリマー組成物中に、押出機、混合機、又はブレンダーのような文献公知の手段によって発泡剤を混合する。如何なる従来からの発泡剤も本発明の発泡体を成形するのに適している。例えば、特許文献５は第４欄、６６行から第５欄、２０行（ここでは参照として取り込まれている）において、本発明の方法に適した発泡剤を記載している。特に好ましい発泡剤としては、ｎ−ペンタン、イソ−ペンタン、ｎ−ブタン、イソ−ブタン、プロパン、及びイソ−ブタン／ｎ−ブタンブレンド物を含むそれらの組み合わせのような−５０℃と＋５０℃の間の沸点をもつ脂肪族炭化水素を包含する。水及び二酸化炭素もまた望ましい発泡剤である。フッ素化炭化水素のようなハロゲン系発泡剤もまた好適な発泡剤である。発泡性組成物は如何なる発泡剤又はそれらの混合物も含むことができる。
【００４８】
好適な押し出し方法としては特許文献６及び特許文献７（共にここでは参照として取り込まれている）に教示されているような蓄積押し出しプロセスも含む。畜積押し出しは、発泡を不可能にする条件下で発泡性ゲルを残留させる保持ゾーン（畜積器）を含む押し出し−畜積系を使用する。蓄積器は減圧ゾーンに開口している出口ダイをもっている。そのダイは間歇的に開きそしてそれから再び閉じるオリフィスをもっている。機械的ピストンが、オリフィスの開口部に生ずる発泡性組成物に圧力をかける。ピストンが圧力をかけるとき、組成物の一部はダイを通って組成物がポリマー発泡体に膨張する減圧ゾーンに押し出される。蓄積押し出しプロセスは連続的というよりは、間歇的なポリマー発泡体の押し出し方法である。それにもかかわらず、蓄積押出機からの発泡生成物は連続的な押し出しプロセスと極めて類似している。
【００４９】
合体発泡プロセスもまた本発明の押し出しプロセスの好適な態様である。特許文献８及び特許文献９（共にここでは参照として取り込まれている）は合体発泡プロセスの記載を含んでいる。一般に、合体発泡プロセスの過程で、発泡性ポリマー組成物は、発泡性組成物が押し出しで発泡するとき、生ずる発泡性ポリマーのストランド（糸）がお互いに接触して部分的に合体するように向けられた多数のオリフィスを含むダイを通って押し出される。生じた発泡体は、発泡体の押し出し方向に伸びている発泡ストランドの組成物である。皮は典型的には合体発泡体中のそれぞれのストランドを規定する。
【００５０】
ビーズ発泡体プロセスもまた本発明の好適な態様である。押し出しとバッチビーズ発泡プロセスが好適である。押し出しプロセスは発泡ストランドを押し出しそしてストランドをビーズ形態に顆粒化する必要がある。バッチプロセスは顆粒状の樹脂ペレット、液体媒体中の懸濁物のような不連続な樹脂粒子を形成する必要があり、そこではペレットは実質上不溶性（例えば、水媒体）であり；高められた圧力と温度下で発泡剤をペレットに含浸させ；そしてそれから高められた圧力よりも低い圧力のゾーンにペレットを排出しそしてペレットを発泡ビーズに膨張させる。特許文献１０及び特許文献１１（共にここでは参照として取り込まれている）は好適なバッチビーズ発泡プロセスを開示している。
【００５１】
本発明の発泡体は特に吸音材料として有用である。発泡体を吸音材として使用する方法は、第一領域の音が発泡体を少なくとも部分的に通って第二領域に到達するように二つの領域の間に本発明の第一の観点の発泡体を置く工程をもつことを特徴とする。その領域は、例えば、建物の部屋、覆われたスペース（例えば、乗り物のエンジンスペース及び乗員のスペース）、又は建物内の二つの部屋の部分である。望ましくは、第二の領域に到達する前に吸音が望まれるときに、第一の領域の音源と第二の領域の間に発泡体を置く。
【００５２】
本発明の発泡体はまた、ろ過用途のフィルターとしての使用にも適している。
【００５３】
本発明の発泡体はポリマーブレンド物内に分散した一つ以上の在来の添加剤を含んでいてもよい。添加剤としては、無機フィルター、伝導フィルター、顔料、抗酸化剤、酸除去剤、難燃剤、紫外線吸収剤、加工助剤、押し出し助剤、透過性改良剤、静電気防止剤、照射遮蔽材料及びその他の熱可塑性ポリマーを包含する。本発明の発泡材料は好ましくは少なくとも一つのカーボンブラック及び難燃添加剤のような照射遮蔽材料を含む。本発明の発泡体中における在来の添加剤の合計量は合計発泡体重量基準で１０ｗｔ％以下である。
【００５４】
以下の実施例は本発明の特定の態様をさらに詳述するために供される。
材料
プロファックスＰＦ８１４樹脂はオランダのバッセルポリオレフィン社製の３ｇ／１０分のＭＦＲをもつＨＭＳＰＰである。
【００５５】
ＰＰ１は０．５の部分メルトフローをもつＰＰホモポリマー樹脂である。（ＰＰ１は、例えば、オランダのバッセルポリオレフィン社製のプロファックスＰＦ６８２３でもよい）。
【００５６】
ＬＤＰＥ１は０．９２３ｇ／ｃｃの密度と１．０ｇ／１０分のＩ２をもつＬＤＰＥ樹脂である。（例えば、アメリカのダウケミカル社製のＬＤＰ３００Ｒ）。
【００５７】
商標名プラスブラックＰＥ３０３７はＬＤＰＥ中に濃縮物重量として２５ｗｔ％のカーボンブラックを含む濃縮組成物である。プラスブラックはキャボット社の商標名である。
【００５８】
ＥＰＲ１は０．８ｇ／１０分のＭＦＲをもち、そしてモノマー単位の１０ｗｔ％がエチレンであるエチレン／プロピレンコポリマーである。特に、ＥＰＲ１はＥＰＲ１の重量基準で８０ｗｔ％のＰＰを、そしてＥＰＲ１の重量基準で２０ｗｔ％のプロピレン／エチレン（ＰＥ）ブロックコポリマー（ＰＥコポリマー重量基準で、プロピレン単位５０ｗｔ％とエチレン単位５０ｗｔ％を含む）をもつコポリマーである。ＥＰＲ１は０．８ｇ／１０分（２３０℃、２．１６ｋｇ荷重）のＭＦＲと０．９ｇ／ｃｃの密度をもつ。
【００５９】
商標名イルガノックス１０１０はフェノール系抗酸化剤／安定剤である。イルガノックスはチバ特殊化学品社の商標名である。
【００６０】
商標名イルガフォス１２６はリン系抗酸化剤／安定剤である。イルガフォスはチバ特殊化学品社の商標名である。
【００６１】
ＧＭＳはモノステアリン酸グリセロール、発泡安定剤である。
【００６２】
各実施例のサンプルの平均気泡サイズはＡＳＴＭ  Ｄ３７５６に従って決定する。連続気泡含量はＡＳＴＭ  Ｄ２８５６−９４に従って決定する。サンプルの密度はＡＳＴＭ  Ｄ３５７５，サフィックスＷ，方法Ａで決定する。
【実施例１】
【００６３】
実施例１は本発明のポリマー発泡体を例示する。実施例１のポリマーブレンド組成物は少なくとも１７℃のダイ温度窓での押し出しによって本発明のポリマー発泡体の製造を可能にする。発泡体の物性を表１に示す。
【００６４】
樹脂及び固体添加剤の供給ゾーン、溶融ゾーン、計測ゾーン、混合ゾーン及び冷却ゾーンを備えた２インチ（５０．８ｍｍ）の単軸押出機を使用してサンプル１．１−１．４を製造する。計測ゾーンと混合ゾーンの間には発泡剤注入のための開口部がある。冷却ゾーンの後ろの押出機に５０ｍｍ幅をもつ長方形の、隙間を調節可能なダイオリフィスを取り付ける。
【００６５】
表１は、サンプル１．１−１．４のそれぞれのポリマー成分と濃度及びこれらのサンプルで得られた発泡体の物性を示す。成分Ａ、Ｂ及びＣ（表１参照）のペレットを混合することによってペレット化したポリマー混合物を形成する。ペレット化したポリマー混合物重量の１００部当たり０．４重量部のカーボンブラック濃度を達成するために十分なプラスブラックＰＥ３０３７を添加する。ペレット化したポリマー混合物重量の１００部当たりでそれぞれ０．６６重量部のイルガノックス１０１０及び０．１重量部のイルガフォス１２６をペレット化したポリマー混合物に添加する。ＬＤＰＥ（０．９２ｇ／ｃｃ及び２２ｇ／１０分のＩ２）中で２５ｗｔ％濃度としてイルガノックスとイルガフォスを添加する。また、ペレット化したポリマー混合物重量基準で０．８重量部のＧＭＳも添加する。
【００６６】
ペレット化したポリマー混合物と添加剤を５０ｋｇ／時間の速度で押出機に供給する。押出機ゾーンの温度を：供給ゾーンで１６０℃、溶融ゾーンで１９０℃、計測ゾーンで２２０℃そして混合ゾーンで２２０℃に維持する。冷却ゾーンとダイ温度を同一温度に保持する（各サンプル毎の温度は表１を参照されたい）。ペレット化したポリマー混合物の合計重量基準で８ｗｔ％の一定速度でイソブタンを押出機に注入しそして押出機内で発泡性ポリマー組成物を発泡させるために添加剤を注入する。
【００６７】
発泡性ポリマー組成物を、ダイオリフィスを通して３５００ｋＰａのダイ圧力を使用して２３℃で大気圧（１０１ｋＰａ）に押し出しそして組成物をポリマー発泡体に膨張させる。ダイスリット開口部は０．３５ｍｍである。得られた発泡体サンプルは３−４ｃｍの厚みと１３−１４ｃｍの幅をもっている。
【００６８】
【表１】
2008518047.tif 000002
【実施例２】
【００６９】
実施例２は、成分Ａとして５０ｗｔ％のプロファックスＰＦ８１４、成分Ｂとして１０ｗｔ％のＰＰ１、そして成分Ｃとして４０ｗｔ％のＬＤＰＥ１を使用して製造された本発明の二つの発泡体サンプル（２．１及び２．２）を示す。このサンプルはまたこの特定のポリマーブレンド割合が少なくとも６℃のダイ温度窓をもつことを示している。
サンプル２．１及び２．２を、表１に示されるポリマー組成とダイ温度を使用しそして１９００ｋＰａのダイ圧力を使用する以外はサンプル１．１−１．４と同様にして製造する。サンプル２．１及び２．２の物性もまた表１に示す。
【実施例３】
【００７０】
実施例３は、成分ＢとしてＰＰホモポリマーの代わりにエチレン／プロピレンコポリマーからなる本発明の発泡体サンプル（３．１）を示す。
【００７１】
サンプル３．１を、２１００ｋＰａのダイ圧力及び表１に示されるダイ温度を使用する以外はサンプル１．１−１．４と同様にして製造する。サンプル３．１の物性もまた表１に示す。
【特許文献３】ＵＳＰ４，９１６，１９８
【特許文献４】ＵＳＰ４，７１４，７１６
【特許文献５】ＵＳＰ５，５２７，５７３
【特許文献６】ＵＳＰ４，３２３，５２８
【特許文献７】ＵＳＰ５，８１７，７０５
【特許文献８】ＵＳＰ３，５７３，１５２
【特許文献９】ＵＳＰ４，８２４，７２０
【特許文献１０】ＵＳＰ４，３７９，８５９
【特許文献１１】ＵＳＰ４，４６４，４８４
【産業上の利用可能性】
【００７２】
本発明の発泡体は、吸音材料（例えば、車のエンジンルームの遮音材、建物の二つの部屋間の遮音材）及びフィルター材料として有用である。
【国際調査報告】
2008518047.tif 000003
2008518047.tif 000004